(57)【要約】本発明のインクジェット記録用油性インク組成物は、油性インク組成物中に、色材、および、下記一般式（１）で示されるポリオキシエチレングリコールジアルキルエーテル１重量部に対してラクトン系溶剤を０．０２〜４重量部の割合で含む混合溶剤を少なくとも５０重量％含有するものであり、ポリ塩化ビニル基材への印字に適し、印字品質、印刷安定性、印字乾燥性、インクの保存安定性のいずれにも優れるものである。  一般式（１）    Ｒ１１−（ＯＣ２Ｈ４）ｎ−ＯＲ１２（式中、Ｒ１１、Ｒ１２は炭素数１〜３のアルキル基であり、同一でも、異なっていてもよく、ｎは２〜４の整数である。）【特許請求の範囲】
【請求項１】
油性インク組成物中に、色材、および、下記一般式（１）で示されるポリオキシエチレングリコールジアルキルエーテル１重量部に対してラクトン系溶剤を０．０２〜４重量部の割合で含む混合溶剤を少なくとも５０重量％含有することを特徴とするインクジェット記録用油性インク組成物。
一般式（１）
Ｒ１１−（ＯＣ２Ｈ４）ｎ−ＯＲ１２
（式中、Ｒ１１、Ｒ１２は炭素数１〜３のアルキル基であり、同一でも、異なっていてもよく、ｎは２〜４の整数である。）
【請求項２】
ラクトン系溶剤がγ−ラクトン系溶剤であることを特徴とする請求項１記載のインクジェット記録用油性インク組成物。
【請求項３】
γ−ラクトン系溶剤がγ−ブチロラクトン、もしくはγ−バレロラクトンであることを特徴とする請求項２記載のインクジェット記録用油性インク組成物。
【請求項４】
油性インク組成物中に、さらに、下記（２）式で示されるポリオキシエチレングリコールモノアルキルエーテル、下記（３）式で示されるポリオキシプロピレングリコールモノアルキルエーテル、クエン酸トリエチルから選ばれる溶剤の少なくとも１種を０．０１〜４８重量％含有させたことを特徴とする請求項１記載のインクジェット記録用油性インク組成物。
一般式（２）
Ｒ２１−（ＯＣ２Ｈ４）ｎ−ＯＨ
（式中、Ｒ２１は炭素数１〜６のアルキル基であり、ｎは３〜６の整数である。）
一般式（３）
Ｒ３１−（ＯＣ３Ｈ６）ｎ−ＯＨ
（式中、Ｒ３１は炭素数１〜４のアルキル基であり、ｎは２〜３の整数である。）
【請求項５】
色材が顔料であることを特徴とする請求項１記載のインクジェット記録用油性インク組成物。
【請求項６】
油性インク組成物中に、さらに、バインダー樹脂を含有させたことを特徴とする請求項１記載のインクジェット記録用油性インク組成物。
【請求項７】
バインダー樹脂が（メタ）アクリル樹脂であることを特徴とする請求項６記載のインクジェット記録用油性インク組成物。
【請求項８】
（メタ）アクリル樹脂が、メチルメタクリレートの単独重合体もしくはメチルメタクリレートとブチルメタクリレートの共重合体であることを特徴とする請求項７記載のインクジェット記録用油性インク組成物。
【請求項９】
（メタ）アクリル樹脂の分子量が１万〜１５万、かつ、ガラス転移温度（Ｔｇ）が４０℃以上であることを特徴とする請求項７記載のインクジェット記録用油性インク組成物。
【請求項１０】
バインダー樹脂が、（メタ）アクリル樹脂と、塩化ビニル−酢酸ビニル共重合樹脂および／または繊維素系樹脂との併用物であることを特徴とする請求項６記載の記載のインクジェット記録用油性インク組成物。
【請求項１１】
ポリ塩化ビニル基材への記録に使用されるものであることを特徴とする請求項１〜請求項１０のいずれか１項に記載のインクジェット記録用油性インク組成物。
【発明の詳細な説明】
【技術分野】  本発明は、インクジェット記録用油性インク組成物に関する。
【背景技術】  インクジェット記録方式としては、静電誘引力を利用してインクを吐出させる方式（電界制御方式）、ピエゾ素子の駆動圧力を利用してインクを吐出させる方式（ドロップ・オン・デマンド方式又は圧力パルス方式）、さらには高熱によって気泡を形成し、成長させることによって生じる圧力を利用してインクを吐出させる方式（バブル又はサーマルジェット方式）等の各種インクジェット記録方式が知られており、これらの方式により極めて高精度な画像を得ることができる。
また、これらのインクジェット記録方式に使用されるインクとしては、主溶剤として水を用いる水性インクと、主溶剤として有機溶剤を用いる油性インクとが一般に用いられている。水性インクを用いた印刷画像は、一般的に耐水性に劣り、耐水表面を有する記録媒体への印刷が困難であるのに対し、油性インクは耐水性に優れた印刷画像を提供することができると共に、耐水性表面を有する記録媒体や上質紙への印刷も容易になるなどの利点を有し、色材に顔料を用いる油性インクは、耐光性にも優れている。
しかしながら、従来の油性インクでは、有機溶剤として、一般に、トルエンやキシレン等の芳香族炭化水素、ヘキサンや灯油等の脂肪族炭化水素、メチルエチルケトン等のケトン類、酢酸エチル等のエステル類、あるいはプロピレングリコールモノメチルエーテルアセテート等が使用されているが、これらの有機溶剤からなるインクを使用してポリ塩化ビニル基材を記録媒体として印字した場合、これらの有機溶剤は沸点や引火点が低く、乾燥が速いためにノズルが詰まりやすいという問題がある。また、インク保存容器やプリンタなどの装置や部品に使用されているプラスチック（例えば、ポリスチレン樹脂やＡＢＳ樹脂等）に対する溶解・膨潤性の理由からプリンタ仕様にコストがかかるという問題があり、また、ポリ塩化ビニル基材に印字した場合、印字品質、印字の乾操性に関して満足しうるものではない。
本発明は、ポリ塩化ビニル基材への印字に適し、印字品質、印刷安定性、印字乾燥性、インクの保存安定性のいずれにも優れるインクジェット記録用油性インク組成物の提供を課題とする。
【発明の開示】
本発明のインクジェット記録用油性インク組成物は、油性インク組成物中に、色材、および、下記一般式（１）で示されるポリオキシエチレングリコールジアルキルエーテル１重量部に対してラクトン系溶剤を０．０２〜４重量部の割合で含む混合溶剤を少なくとも５０重量％含有することを特徴とする。
一般式（１）
Ｒ１１−（ＯＣ２Ｈ４）ｎ−ＯＲ１２
（式中、Ｒ１１、Ｒ１２は炭素数１〜３のアルキル基であり、同一でも、異なっていてもよく、ｎは２〜４の整数である。）
ラクトン系溶剤がγ−ラクトン系溶剤であることを特徴とする。
γ−ラクトン系溶剤がγ−ブチロラクトン、もしくはγ−バレロラクトンであることを特徴とする。
油性インク組成物中に、さらに、下記（２）式で示されるポリオキシエチレングリコールモノアルキルエーテル、下記（３）式で示されるポリオキシプロピレングリコールモノアルキルエーテル、クエン酸トリエチルから選ばれる溶剤の少なくとも１種を０．０１〜４８重量％含有させたことを特徴とする。
一般式（２）
Ｒ２１−（ＯＣ２Ｈ４）ｎ−ＯＨ
（式中、Ｒ２１は炭素数１〜６のアルキル基であり、ｎは３〜６の整数である。）
一般式（３）
Ｒ３１−（ＯＣ３Ｈ６）ｎ−ＯＨ
（式中、Ｒ３１は炭素数１〜４のアルキル基であり、ｎは２〜３の整数である。）
色材が顔料であることを特徴とする。
油性インク組成物中に、さらに、バインダー樹脂を含有させたことを特徴とする。
バインダー樹脂が（メタ）アクリル樹脂であることを特徴とする。
（メタ）アクリル樹脂が、メチルメタクリレートの単独重合体もしくはメチルメタクリレートとブチルメタクリレートの共重合体であることを特徴とする。
（メタ）アクリル樹脂の分子量が１万〜１５万、かつ、ガラス転移温度（Ｔｇ）が４０℃以上であることを特徴とする。
バインダー樹脂が、（メタ）アクリル樹脂と、塩化ビニル−酢酸ビニル共重合樹脂および／または繊維素系樹脂との併用物であることを特徴とする。
インクジェット記録用油性インク組成物が、ポリ塩化ビニル基材への記録に使用されるものであることを特徴とする。
【発明を実施するための最良の形態】  本発明のインクジェット記録用油性インク組成物（以下、油性インク組成物ともいう）は、色材、および、溶剤からなり、溶剤として上記一般式（１）で示されるポリオキシエチレングリコールジアルキルエーテル１重量部に対してラクトン系溶剤を０．０２〜４重量部の割合で含有する混合溶剤を少なくとも５０重量％含有するものであり、好ましくは、さらに、上記（２）式で示されるポリオキシエチレングリコールモノアルキルエーテル、上記（３）式で示されるポリオキシプロピレングリコールモノアルキルエーテル、クエン酸トリエチルから選ばれる溶剤の少なくとも１種を０．０１〜４８重量％含有するものであることを特徴とし、色材、バインダー樹脂が分散剤と共に溶剤中に適宜、溶解または分散されてなるものである。
本発明は、ラクトン系溶剤がポリ塩化ビニル基材に対する浸透性に優れること、また、一般式（１）で示されるポリオキシエチレングリコールジアルキルエーテルを併用することによりインクとした際のレベリング性、乾燥性に優れることを見いだしたことに基づく。また、ラクトン系溶剤と一般式（１）で示されるポリオキシエチレングリコールジアルキルエーテルは、高沸点、低蒸気圧であり、作業環境に優れるものである。
一般式（１）で示されるポリオキシエチレングリコールジアルキルエーテル（以下、ポリオキシエチレングリコールジアルキルエーテル）とラクトン系溶剤との混合溶剤（以下、混合溶剤）について説明する。
ポリオキシエチレングリコールジアルキルエーテルは、一般式（１）におけるＲ１１、Ｒ１２が直鎖状又は分枝状のアルキル基のものであり、また、沸点が大気圧下で１５０℃以上、好ましくは１８０℃以上のものである。上限値としては特に規定しないが、インクジェット記録用としての機能上２４０℃程度である。また、２０℃での密度は０．９ｇ／ｃｍ３以上のものである。
このようなポリオキシエチレングリコールジアルキルエーテルとしては、例えばジエチレングリコールジメチルエーテル、トリエチレングリコールジメチルエーテル、テトラエチレングリコールジメチルエーテル、ジエチレングリコールジエチルエーテル、トリエチレングリコールジエチルエーテル、テトラエチレングリコールジエチルエーテル、ジエチレングリコールエチルメチルエーテル、トリエチレングリコールエチルメチルエーテル、テトラエチレングリコールエチルメチルエーテル、ジエチレングリコール−ジ−ｎ−プロピルエーテル、ジエチレングリコール−ジ−ｉｓｏ−プロピルエーテル等が例示されるが、好ましくはジエチレングリコールジエチルエーテル、トリエチレングリコールジメチルエーテル、ジエチレングリコールエチルメチルエーテルである。
ラクトン系溶剤は、エステル結合による環状構造を持つ化合物であり、５員環構造のγ−ラクトンや６員環構造のδ−ラクトン、７員環構造のε−ラクトン等があり、例えばγ−ブチロラクトン、γ−バレロラクトン、γ−ヘキサラクトン、γ−ヘプタラクトン、γ−オクタラクトン、γ−ノナラクトン、γ−デカラクトン、γ−ウンデカラクトン、δ−バレロラクトン、δ−ヘキサラクトン、δ−ヘプタラクトン、δ−オクタラクトン、δ−ノナラクトン、δ−デカラクトン、δ−ウンデカラクトン、ε−カプロラクタムである。
ラクトン系溶剤は、本発明の好ましい態様においては、５員環構造のγ−ラクトンであり、さらに好ましい態様においては、γ−ブチロラクトン、γ−バレロラクトンである。
混合溶剤におけるそれぞれの割合は、一般式（１）で示されるポリオキシエチレングリコールジアルキルエーテル１重量部に対してラクトン系溶剤を０．０２〜４重量部、好ましくは０．０５〜２重量部とするとよい。また、混合溶剤は、油性インク組成物中、少なくとも５０重量％含有させるとよく、好ましくは７０重量％以上含有させるとよい。これにより、ポリ塩化ビニル基材への浸透性、レベリング性、印字の乾燥性に優れるものとできる。
本発明のインクジェット記録用油性インク組成物においては、ノズル部やチューブ内等の機器内での油性インク組成物の揮発抑制、固化防止、また、固化した際の再溶解性を目的として、混合溶剤に加えて、上記一般式（２）、（３）、及びクエン酸トリエチルから選ばれる溶剤の少なくとも１種を併用するとよい。
一般式（２）で示されるポリオキシエチレングリコールモノアルキルエーテルにおいて、Ｒ２１が炭素数１〜６、好ましくは炭素数１〜４のアルキル基のものであり、ｎは３〜６の整数であり、例えばトリエチレングリコールモノメチルエーテル、トリエチレングリコールモノブチルエーテル、テトラエチレングリコールモノメチルエーテル、テトラエチレングリコールモノブチルエーテル、ペンタエチレングリコールモノメチルエーテル、ヘキサエチレングリコールモノメチルエーテルの単独、またはそれらの混合物が例示される。大気圧下での沸点が２００℃〜３０５℃、好ましくは２４０℃〜３０５℃である。
また、上記の一般式（２）の化合物と同様の作用を目的として、室温、大気圧下で液状の下記のごとき非イオン性ポリオキシエチレン誘導体を添加してもよい。例えば、ポリオキシエチレンアルキルエーテル類であるニッサンノニオンＰ−２０８（日本油脂（株）製）等のポリオキシエチレンセチルエーテル類、ニッサンノニオンＥ−２０２Ｓ、Ｅ−２０５Ｓ（日本油脂（株）製）等のポリオキシエチレンオレイルエーテル類、エマルゲン１０６、１０８（花王（株）製）等のポリオキシエチレンラウリルエーテル類、ポリオキシエチレンアルキルフェノールエーテル類であるニッサンノニオンＨＳ−２０４、ＨＳ−２０５、ＨＳ−２０６、ＨＳ−２０８（日本油脂（株）製）等のポリオキシエチレンオクチルフェノールエーテル、ソルビタンモノエステル類であるニッサンノニオンＣＰ−０８Ｒ（日本油脂（株）製）等のソルビタンモノカプリレート、ニッサンノニオンＬＰ−２０Ｒ（日本油脂（株）製）等のソルビタンモノラウレート、ポリオキシエチレンソルビタンモノエステル類であるニッサンノニオンＯＴ−２２１（日本油脂（株）製）等のポリオキシエチレンソルピタンモノステアレート類、フローレンＧ−７０（共栄社化学（株）製）等のポリカルボン酸系高分子活剤、エマルゲン７０７、７０９（花王（株）製）等のポリオキシエチレン高級アルコールエーテル類、ポエムＪ−４５８１（理研ビタミン（株）製）等のテトラグリセリンオレート類、アデカトールＮＰ−６２０、ＮＰ−６５０、ＮＰ−６６０、ＮＰ−６７５、ＮＰ−６８３、ＮＰ−６８６（旭電化工業（株）製）等のノニルフェノールエトキシレート、アデカコールＣＳ−１４１Ｅ、ＴＳ−２３０Ｅ（旭電化工業（株）製）等の脂肪族リン酸エステル類、ソルゲン３０（第一工業製薬（株）製等のソルビタンセスキオレート、ソルゲン４０（第一工業製薬（株）製）等のソルビタンモノオレート、ソルゲンＴＷ−２０（第一工業製薬（株）製）等のポリエチレングリコールソルビタンモノラウレート、ソルゲンＴＷ−８０（第一工業製薬（株）製）等のポリエチレングリコールソルビタンモノオレートが例示される。また、下記式
2004007626.tif 000002
（式中、０≦ｐ＋ｑ≦５０、Ｒ４１、Ｒ４２、Ｒ４３、Ｒ４４はアルキル基、好ましくは炭素数１〜６のアルキル基である。）
で表されるアセチレングリコール系界面活剤が挙げられる。具体的には、２，４，７，９−テトラメチル−５−デシン−４，７−ジオール、３，６−ジメチル−４−オクチン−３，６−ジオール、３，５−ジメチル−１−ヘキシン−３−オール等が例示され、市販品としてはサーフイノール１０４、８２、４６５、４８５、またはＴＧ（いずれもＡｉｒ  Ｐｒｏｄｕｃｔｓ  ａｎｄ  Ｃｈｅｍｉｃａｌｓ．１ｎｃ．より入手可能）、オルフインＳＴＧ、オルフインＥ１０１０（日信化学社製）、ニッサンノニオンＡ−１０Ｒ、Ａ−１３Ｒ（日本油脂（株）製）、フローレンＴＧ−７４０Ｗ、Ｄ−９０（共栄社化学（株）製）、エマルゲンＡ−９０、Ａ−６０（花王（株）製）、ノイゲンＣＸ−１００（第一工業製薬（株）製）等が例示される。これらのポリオキシエチレン誘導体は単独、または混合して添加してよい。
また、一般式（３）で示されるポリプロピレングリコールモノアルキルエーテルとしては、ジプロピレングリコールモノメチルエーテル、ジプロピレングリコールモノエチルエーテル、ジプロピレングリコールモノプロピルエーテル、ジプロピレングリコールモノブチルエーテル、トリプロピレンモノメチルエーテル等の単独、またはそれらの混合物が例示され、大気圧下での沸点が１７０℃〜２４５℃、好ましくは１８０℃〜２４０℃である。
上記の一般式（２）、（３）、クエン酸トリエチルの各溶剤は、油性インク組成物に揮発抑制性を付与することにより、インクカートリッジからプリンタヘッドへインク組成物を輸送するチューブ内でのインク組成物の蒸発を抑制してチューブ内での固形分の堆積を防止ないし軽減することができ、含有量としては油性インク組成物中０．０１〜４８重量％、好ましくは５〜３０重量％である。
また、上記の一般式（２）、（３）、クエン酸トリエチルの各溶剤は、単独で使用してもよいが、複数組み合わせて添加することにより色材の分散安定性、インク揮発性の制御、及び粘度等の諸物性を調整することができる。
次に、本発明のインクジェット記録用油性インク組成物において、上記の溶剤中に分散または溶解させる成分について説明する。
色材としては、従来の油性インク組成物に通常用いられている無機顔料又は有機顔料等の顔料、染料の単独、または混合して用いることができる。顔料としてはカーボンブラック、カドミウムレッド、モリブデンレッド、クロムイエロー、カドミウムイエロー、チタンイエロー、酸化クロム、ビリジアン、チタンコバルトグリーン、ウルトラマリンブルー、プルシアンブルー、コバルトブルー、ジケトピロロピロール、アンスラキノン、ベンズイミダゾロン、アンスラピリミジン、アゾ系顔料、フタロシアニン系顔料、キナクリドン系顔料、イソインドノン系顔料、ジオキサジン系顔料、スレン系顔料、ペリレン系顔料、ペリノン系顔料、チオインジゴ系顔料、キノフタロン系顔料、又は金属錯体顔料等を用いることができる。染料としては、例えばアゾ染料、金属錯塩染料、ナフトール染料、アントラキノン染料、インジゴ染料、カーボニウム染料、キノンイミン染料、キサンチン染料、シアニン染料、キノリン染料、ニトロ染料、ニトロソ染料、ベンゾキノン染料、ナフトキノン粟料、フタロシアニン染料、又は金属フタロシアニン染料を用いることができ、特に油溶性染料が好ましい。これらの顔料又は染料を単独で用いるか、あるいはそれらの２種又はそれ以上の組み合わせで使用することもできるが、耐候性の観点からは顔料が好ましい。顔料一次粒子の体積平均粒径は、５０〜５００ｎｍ、好ましくは５０〜２００ｎｍである。
色材の含有量は、油性インク組成物中、０．５〜２５重量％、好ましくは０．５〜１５重量％、より好ましくは１〜１０重量％である。
分散剤としては、通常の油性インク組成物、特には、インクジェット記録用油性インク組成物において用いられている任意の分散剤を用いることができる。分散剤としては、有機溶媒の溶解度パラメーターが８〜１１であるときに有効に作用する分散剤を用いるのが好ましい。こうした分散剤としては市販品を利用することが可能であり、その具体例としてはヒノアクトＫＦ１−Ｍ、Ｔ−６０００、Ｔ−７０００、Ｔ−８０００、Ｔ−８３５０Ｐ、Ｔ−８０００ＥＬ（武生ファインケミカル（株）製）等のポリエステル系高分子化合物、ｓｏｌｓｐｅｒｓｅ２００００、２４０００、３２０００、３２５００、３３５００、３４０００、３５２００（アビシア（株）製）、ｄｉｓｐｅｒｂｙｋ−１６１、１６２、１６３、１６４、１６６、１８０、１９０、１９１、１９２（ビック・ケミー社製）、フローレンＤＯＰＡ−１７、２２、３３、Ｇ−７００（共栄社化学（株）製）、アジスパーＰＢ８２１、ＰＢ７１１（味の素（株）製）、ＬＰ４０１０、ＬＰ４０５０、ＬＰ４０５５、ＰＯＬＹＭＥＲ４００、４０１、４０２、４０３、４５０、４５１、４５３（ＥＦＫＡケミカルズ社製）の単独、または混合したものを挙げることができる。
本発明の油性インク組成物における分散剤の含有量は、インク組成物中の色材（特には顔料）の含有量に対して、５〜２００重量％、好ましくは３０〜１２０重量％であり、分散すべき色材によって適宜選択するとよい。
本発明のインクジェット記録用油性インク組成物には、バインダー樹脂を含むことが好ましい。バインダー樹脂としては、溶媒系に溶解性を有するものであり、油性インク組成物の粘度調整、また、ポリ塩化ビニル基材への定着性を目的として添加され、例えばアクリル樹脂、スチレンアクリル樹脂、ロジン変性樹脂、フェノール樹脂、テルペン系樹脂、ポリエステル樹脂、ポリアミド樹脂、エポキシ樹脂、塩化ビニル酢酸ビニル共重合体樹脂、セルロースアセテートブチレート等の繊維素系樹脂、ビニルトルエン−α−メチルスチレン共重合体樹脂等の単独、またはそれらの混合物を用いることができる。
バインダー樹脂は（メタ）アクリル樹脂、すなわち、アクリル樹脂またはメタクリル樹脂であることが好ましく、更に好ましい態様では、メチルメタクリレート単独の単独重合体もしくはメチルメタクリレートとブチルメタクリレートとの共重合体である。
また、（メタ）アクリル樹脂の分子量は１万〜１５万、好ましくは１万〜１０万であり、かつ、ガラス転移温度（Ｔｇ）は４０℃以上であり上限は特に限定はないが、好ましくは１０５℃である。
また、（メタ）アクリル樹脂は、塩化ビニル酢酸ビニル共重合体樹脂および／またはセルロースアセテートブチレート等の繊維素系樹脂と併用することが好ましく、基材に対する密着性により優れるものとでき、また、インクの粘度を調整するためにも有用である。
バインダー樹脂の含有量は、色材添加量（重量）に対して０．５〜３倍量、好ましくは０．７５〜１．６倍量である。
本発明の油性インク組成物には、酸化防止剤や紫外線吸収剤等の安定剤、界面活性剤等を添加してもよい。酸化防止剤としてはＢＨＡ（２，３−ブチル−４−オキシアニソール）、ＢＨＴ（２，６−ジ−ｔ−ブチル−ｐ−クレゾール）等が例示され、油性インク組成物中０．０１〜３．０重量％である。また、紫外線吸収剤としてはベンゾフェノン系化合物、又はベンゾトリアゾール系化合物を用いることができ、油性インク組成物中０．０１〜０．５重量％である。また、界面活性剤としてはアニオン系、カチオン系、両性又は非イオン系のいずれの界面活性剤も用いることができ、油性インク組成物中０．５〜４．０重量％である。
本発明のインクジェット記録用油性インク組成物の調製法としては、混合溶媒、または、混合溶媒に一般式（２）、（３）、クエン酸トリエチルから選ばれる溶媒とを混合して油性インク組成物における溶媒とする。その溶媒の一部に、顔料と分散剤を添加し、ボールミル、ビーズミル、超音波、又ぱジェットミル等で混合・分散させて顔料分散液を調製する。得られた顔料分散液に、上記で得た溶媒の残部とバインダー樹脂、その他の添加剤を攪拌下に添加することにより得られる。
得られるインクジェット記録用油性インク組成物は、２０℃での粘度が２〜１０ｍＰａ・ｓ、好ましくは３〜５ｍＰａ・ｓに調整される。
また、本発明の油性インク組成物における表面張力は、好ましくは２０〜５０ｍＮ／ｍとするとよい。表面張力が２０ｍＮ／ｍ未満になるとインク組成物がインクジェット記録用プリンタヘッドの表面に濡れ広がるか、又は滲み出してしまい、インク滴の吐出が困難になることがある。また、表面張力が５０ｍＮ／ｍを越えると記録媒体の表面において濡れ広がらず、良好な印刷ができないことがある。
本発明の油性インク組成物は、撥インク処理された吐出ノズル表面に対して不活性であるという利点を有するので、例えば、撥インク処理された吐出ノズル表面を有するインクジェット記録用プリンタヘッドから吐出させるインクジェット記録方法に有利に用いることができる。
本発明のインクジェット記録用油性インク組成物が適用される記録媒体としてはプラスチック基材であり、特に硬質または軟質ポリ塩化ビニル基材への記録に適している。ポリ塩化ビニル基材としては、フィルム、シート等が例示される。本発明のインクジェット記録用油性インク組成物は、ポリ塩化ビニル基材における無処理表面への印字を可能とするものであり、従来の受容層を有する記録媒体のごとく、高価な記録媒体の使用を不要とする優れた効果を有するが、勿論、インク受容性樹脂により表面処理されたものでもよい。
以下、具体例によって本発明を説明するが、これらは本発明の範囲を限定するものではない。
なお、粘度は、アントンパール社製「ＡＭＶｎ」粘度計を使用して測定した。顔料粒子の粒径は、日機装（株）製「マイクロトラックＵＰＡ１５０」を使用して測定した。
（具体例１）
溶媒として下記の組成とした。
・  γ−ブチロラクトン                          ・・・  ４０．０重量部
・  ジエチレングリコールジエチルエーテル        ・・・  ２８．０重量部
・  ジプロピレングリコールモノメチルエーテル    ・・・  １３．０重量部
・  トリエチレングリコールモノメチルエーテル    ・・・  １１．０重量部
上記組成の溶媒の一部に、カーボンブラック（三菱化学（株）製「ＭＡ−８」）３．５重量部と分散剤（ポリエステル系高分子化合物、武生ファインケミカル（株）製「ヒノアクトＫＦ１−Ｍ」）２．０重量部とを添加し、ディゾルバーで３，０００ｒｐｍにて１時間攪拌した後、ジルコニアビーズ（２ｍｍ）を充填したビーズミルで予備分散した。得られる顔料粒子の平均粒径は５μｍ以下であった。
更に、ジルコニアビーズ（０．３ｍｍ）を充填したナノミルで本分散を行ない、顔料分散液を得た。この本分散により得られる顔料粒子の平均粒径は６０ｎｍであった。
得られた顔料分散液を４，０００ｒｐｍで攪拌しながら、バインダー樹脂（ローム＆ハース社製「パラロイドＢ−９９Ｎ」、分子量１５，０００、Ｔｇ＝８２℃、メチルメタクリレートとブチルメタクリレートとの共重合樹脂）３．０重量部と上記で作製した混合溶媒の残部とを添加して本発明のインクジェット記録用油性インク組成物を調製した。粘度４．１ｍＰａ・ｓ（２０℃）。
（具体例２）
溶媒として下記の組成とした。
・  γ−ブチロラクトン                        ・・・  ２０．０重量部
・  ジエチレングリコールジエチルエーテル      ・・・  ４８．０重量部
・  ジプロピレングリコールモノメチルエーテル  ・・・  １３．０重量部
・  トリエチレングリコールモノメチルエーテル  ・・・  １１．０重量部
具体例１における溶媒組成に代えて、上記組成の溶媒を使用した以外は同様にしてインクジェット記録用油性インク組成物を調製した。粘度４．０ｍＰａ・ｓ（２０℃）。
（具体例３）
溶媒として下記の組成とした。
・  γ−ブチロラクトン                        ・・・  ２０．０重量部
・  ジエチレングリコールジエチルエーテル      ・・・  ４８．０重量部
・  ジプロピレングリコールモノメチルエーテル  ・・・  １３．０重量部
・  テトラエチレングリコールモノブチルエーテル・・・  １１．０重量部
具体例１における溶媒組成に代えて、上記組成の溶媒を使用した以外は同様にしてインクジェット記録用油性インク組成物を調製した。粘度４．２ｍＰａ・ｓ（２０℃）。
（具体例４）
溶媒として下記の組成とした。
・  γ−ブチロラクトン                        ・・・  ２０．０重量部
・  ジエチレングリコールジエチルエーテル      ・・・  ５２．０重量部
・  ジプロピレングリコールモノメチルエーテル  ・・・  １２．０重量部
・  クエン酸トリエチル                        ・・・  １１．０重量部
具体例１における溶媒組成に代えて、上記組成の溶媒を使用した以外は同様にしてインクジェット記録用油性インク組成物を調製した。粘度４．２ｍＰａ・ｓ（２０℃）。
（具体例５）
溶媒として下記の組成とした。
・  γ−ブチロラクトン                        ・・・  ２０．０重量部
・  トリエチレングリコールジエチルエーテル    ・・・  ５０．０重量部
・  ジプロピレングリコールモノメチルエーテル  ・・・  １１．０重量部
・  テトラエチレングリコールモノブチルエーテル・・・  １１．０重量部
具体例１における溶媒組成に代えて、上記組成の溶媒を使用した以外は同様にしてインクジェット記録用油性インク組成物を調製した。粘度４．１ｍＰａ・ｓ（２０℃）。
（比較例１）
溶媒として下記の組成とした。
・  γ−ブチロラクトン                        ・・・  ２０．０重量部
・  ジエチレングリコールジエチルエーテル      ・・・    ５．０重量部
・  ジプロピレングリコールモノメチルエーテル  ・・・  ５５．０重量部
・  トリエチレングリコールモノメチルエーテル  ・・・  １２．０重量部
具体例１における溶媒組成に代えて、上記組成の溶媒を使用した以外は同様にしてインクジェット記録用油性インク組成物を調製した。粘度４．４ｍＰａ・ｓ（２０℃）。
（比較例２）
溶媒として下記の組成とした。
・  ジエチレングリコールジエチルエーテル      ・・・  ４８．０重量部
・  ジプロピレングリコールモノメチルエーテル  ・・・  ３３．０重量部
・  テトラエチレングリコールモノブチルエーテル・・・  １１．０重量部
具体例１における溶媒組成に代えて、上記組成の溶媒を使用した以外は同様にしてインクジェット記録用油性インク組成物を調製した。粘度３．９ｍＰａ・ｓ（２０℃）。
（比較例３）
溶媒として下記の組成とした。
・  γ−ブチロラクトン                        ・・・  ２０．０重量部
・  トリプロピレングリコールジメチルエーテル  ・・・  ４８．０重量部
・  ジプロピレングリコールモノメチルエーテル  ・・・  １３．０重量部
・  テトラエチレングリコールモノブチルエーテル・・・  １１．０重量部
具体例１における溶媒組成に代えて、上記組成の溶媒を使用した以外は同様にしてインクジェット記録用油性インク組成物を調製した。粘度４．４ｍＰａ・ｓ（２０℃）。
（比較例４）
溶媒として下記の組成とした。
・  γ−ブチロラクトン                        ・・・  ２０．０重量部
・  ジエチレングリコールジブチルエーテル      ・・・  ４８．０重量部
・  ジプロピレングリコールモノメチルエーテル  ・・・  １３．０重量部
・  トリエチレングリコールモノメチルエーテル  ・・・  １１．０重量部
具体例１における溶媒組成に代えて、上記組成の溶媒を使用した以外は同様にしてインクジェット記録用油性インク組成物を調製した。粘度４．０ｍＰａ・ｓ（２０℃）。
具体例１〜具体例５、比較例１〜比較例４で調製したインクをインクジェットプリンタ（ＭＪ−８０００Ｃ；セイコーエプソン社製）に装填し、ポリ塩化ビニルフィルム（ビューカル９００：リンテック社製）に印字した。
得られた具体例１〜具体例６、比較例１〜比較例４の印字についての評価を下記の如くに行い、その結果を表１に示す。
（１）  印字品質
ベタ印刷及び細線印刷を実施し、その再現性を目視により評価した。その結果を下記の表１の評価項目１に示す。
評価Ａ：滲みが発生しない。
評価Ｂ：滲みが若干あるが、意匠性は損なわれない。
評価Ｃ：大きく滲み、画像を形成しない。
（２）  印刷安定性評価
室温下で、連続印刷を実施し、ドット抜け、飛行曲がり及びインクの飛び散りの有無を観察した。
評価Ａ：４８時間の連続試験期間内で、ドット抜け、飛行曲がり又はインクの飛び散りの発生が１０回未満であった。
評価Ｂ：４８時間の連続試験期間内で、ドット抜け、飛行曲がり又はインクの飛び散りの発生が１０回以上、２０回未満であった。
評価Ｃ：２４時間の連続試験期間内で、ドット抜け、飛行曲がり又はインクの飛び散りの発生が２０回以上であった。
（３）  乾燥性
ベタ印刷を行ない、３０℃で乾燥するまでの時間を計測した。
評価Ａ：５分以内
評価Ｂ：５分〜１０分
評価Ｃ：１０分以上。
（４）  インクの保存安定性評価
インク組成物をガラス瓶に５０ｇ分取し、密閉した状態で、６０℃にて１週間放置した。放置後のインク組成物の粘度と粒度分布の物性を測定した。
評価Ａ：粘度及び粒度分布の測定値の差が放置前後で５％未満であった。
評価Ｂ：粘度及び粒度分布の測定値の差が放置前後で１０％未満であった。
評価Ｃ：粘度及び粒度分布の測定値の差が放置前後で１０％以上であった。
【表１】
2004007626.tif 000003
表から、本発明の本発明のインクジェット記録用油性インク組成物は、評価項目の全てに満足できるものであった。なお、比較例１、２は印字品質、乾燥性がともに悪く、また、比較例１はインクの保存安定性にやや問題があった。また、比較例３は、印字品質、乾燥性がともに悪く、また、印刷安定性、インクの保存安定性ともにやや問題があった。また、比較例４は印刷安定性、インクの保存安定性が悪く、また、印字品質にやや問題があった。
（具体例６）
溶媒として下記の組成とした。
・  γ−バレロラクトン                        ・・・  ５２．０重量部
・  ジエチレングリコールジエチルエーテル      ・・・  ３０．０重量部
・  テトラエチレングリコールモノブチルエーテル・・・  １０．０重量部
上記組成の溶媒の一部にカーボンブラック（Ｃ．Ｉ．ＰＩＧＭＥＮＴ  ＢＬＡＣＫ  ７）３．０重量部と分散剤（ポリエステル系高分子化合物、アビシア（株）製「ｓｏｌｓｐｅｒｓｅ３２０００」）２．０重量部とを添加し、ディゾルバーで３，０００ｒｐｍにて１時間攪拌した後、ジルコニアビーズ（２ｍｍ）を充填したビーズミルで予備分散した。得られる顔料粒子の平均粒径は５μｍ以下であった。
更に、ジルコニアビーズ（０．３ｍｍ）を充填したナノミルで本分散を行ない、顔料分散液を得た。この本分散により得られる顔料粒子の平均粒径は６０ｎｍであった。
得られた顔料分散液を４，０００ｒｐｍで攪拌しながら、バインダー樹脂（ローム＆ハース社製「パラロイドＢ−９９Ｎ」）３．０重量部と上記で作製した混合溶媒の残部とを添加して本発明のインクジェット記録用油性インク組成物を調製した。粘度３．９ｍＰａ・ｓ（２０℃）。
（具体例７）
溶媒として下記の組成とした。
・  γ−バレロラクトン                        ・・・  ２０．０重量部
・  ジエチレングリコールジエチルエーテル      ・・・  ６２．０重量部
・  テトラエチレングリコールモノブチルエーテル・・・  １０．０重量部
具体例６における溶媒組成に代えて、上記組成の溶媒を使用した以外は同様にしてインクジェット記録用油性インク組成物を調製した。粘度３．９ｍＰａ・ｓ（２０℃）。
（具体例８）
溶媒として下記の組成とした。
・  γ−バレロラクトン                        ・・・  ２０．０重量部
・  ジエチレングリコールジエチルエーテル      ・・・  ５０．０重量部
・  ジプロピレングリコールモノメチルエーテル  ・・・  １２．０重量部
・  テトラエチレングリコールモノブチルエーテル・・・  １０．０重量部
具体例６における溶媒組成に代えて、上記組成の溶媒を使用した以外は同様にしてインクジェット記録用油性インク組成物を調製した。粘度４．２ｍＰａ・ｓ（２０℃）。
（具体例９）
溶媒として下記の組成とした。
・  γ−バレロラクトン                        ・・・  ２０．０重量部
・  ジエチレングリコールジエチルエーテル      ・・・  ５０．０重量部
・  ジプロピレングリコールモノメチルエーテル  ・・・  １２．０重量部
・  クエン酸トリエチル                        ・・・  １０．０重量部
具体例６における溶媒組成に代えて、上記組成の溶媒を使用した以外は同様にしてインクジェット記録用油性インク組成物を調製した。粘度４．２ｍＰａ・ｓ（２０℃）。
（具体例１０）
溶媒として下記の組成とした。
・  γ−バレロラクトン                        ・・・  ２０．０重量部
・  トリエチレングリコールジエチルエーテル    ・・・  ６２．０重量部
・  テトラエチレングリコールモノブチルエーテル・・・  １０．０重量部
具体例６における溶媒組成に代えて、上記組成の溶媒を使用した以外は同様にしてインクジェット記録用油性インク組成物を調製した。粘度４．０ｍＰａ・ｓ（２０℃）。
（具体例１１）
溶媒として下記の組成とした。
・  γ−バレロラクトン                        ・・・  ２０．０重量部
・  ジエチレングリコールジエチルエーテル      ・・・  ６２．０重量部
・  テトラエチレングリコールモノブチルエーテル・・・  １０．０重量部
具体例６における溶媒組成に代えて、上記組成の溶媒を使用した以外は同様にしてインクジェット記録用油性インク組成物を調製した。粘度４．２ｍＰａ・ｓ（２０℃）。
（具体例１２）
溶媒として下記の組成とした。
・  γ−バレロラクトン                        ・・・  ２０．０重量部
・  ジエチレングリコールジエチルエーテル      ・・・  ６２．５重量部
・  テトラエチレングリコールモノブチルエーテル・・・  １０．０重量部
具体例６における溶媒組成に代えて上記組成の溶媒を使用し、また、バインダー樹脂をローム＆ハース社製「パラロイドＢ−６０」（分子量６０，０００、Ｔｇ＝７５℃、メチルメタクリレート−ブチルメタクリレート共重合体）とし添加量を２．５重量部に代えて使用した以外は同様にしてインクジェット記録用油性インク組成物を調製した。粘度４．１ｍＰａ・ｓ（２０℃）。
（具体例１３）
溶媒として下記の組成とした。
・  γ−バレロラクトン                        ・・・  ２０．０重量部
・  ジエチレングリコールジエチルエーテル      ・・・  ６３．０重量部
・  テトラエチレングリコールモノブチルエーテル・・・  １０．０重量部
具体例６における溶媒組成に代えて上記組成の溶媒を使用し、また、バインダー樹脂をＤｅｇｕｓｓａ  Ｒｏｅｈｍ社製「ＤＥＧＡＬＡＮ  Ｍ８２５」（分子量８０，０００、Ｔｇ＝１０５℃、ポリメチルメタクリレート）とし添加量を２．０重量部に代えて使用した以外は同様にしてインクジェット記録用油性インク組成物を調製した。粘度４．４ｍＰａ・ｓ（２０℃）。
（具体例１４）
溶媒として下記の組成とした。
・  γ−ヘキサラクトン                        ・・・  ２０．０重量部
・  ジエチレングリコールジエチルエーテル      ・・・  ６２．０重量部
・  テトラエチレングリコールモノブチルエーテル・・・  １０．０重量部
具体例６における溶媒組成に代えて、上記組成の溶媒を使用した以外は同様にしてインクジェット記録用油性インク組成物を調製した。粘度４．２ｍＰａ・ｓ（２０℃）。
（具体例１５）
溶媒として下記の組成とした。
・  δ−バレロラクトン                        ・・・  ２０．０重量部
・  ジエチレングリコールジエチルエーテル      ・・・  ６２．０重量部
・  テトラエチレングリコールモノブチルエーテル・・・  １０．０重量部
具体例６における溶媒組成に代えて、上記組成の溶媒を使用した以外は同様にしてインクジェット記録用油性インク組成物を調製した。粘度４．２ｍＰａ・ｓ（２０℃）。
（具体例１６）
溶媒として下記の組成とした。
・  γ−バレロラクトン                        ・・・  ２０．０重量部
・  ジエチレングリコールジエチルエーテル      ・・・  ６２．５重量部
・  テトラエチレングリコールモノブチルエーテル・・・  １０．０重量部
具体例６における溶媒組成に代えて上記組成の溶媒を使用し、また、バインダー樹脂をローム＆ハース社製「パラロイドＢ−６７」（分子量６０，０００、Ｔｇ＝５０℃、ポリイソブチルメタクリレート）とし添加量を２．５重量部に代えて使用した以外は同様にしてインクジェット記録用油性インク組成物を調製した。粘度４．１ｍＰａ・ｓ（２０℃）。
（具体例１７）
溶媒として下記の組成とした。
・  γ−バレロラクトン                        ・・・  ２０．０重量部
・  ジエチレングリコールジエチルエーテル      ・・・  ６２．０重量部
・  テトラエチレングリコールモノブチルエーテル・・・  １０．０重量部
具体例６における溶媒組成に代えて、上記組成の溶媒を使用し、また、バインダー樹脂を、ローム＆ハース社製「パラロイドＢ−６０」（分子量６０，０００、Ｔｇ＝７５℃、メチルメタクリレート−ブチルメタクリレート共重合体）２．４重量部と日本ユニオンカーバイド社製「ＵＣＡＲ  Ｓｏｌｕｔｉｏｎ  Ｖｉｎｙｌ  ＶＲＯＨ」（分子量１５，０００、Ｔｇ＝６５℃、塩化ビニル−酢酸ビニル共重合樹脂）０．６重量部とに代えて使用した以外は同様にしてインクジェット記録用油性インク組成物を調製した。粘度４．３ｍＰａ・ｓ（２０℃）。
（具体例１８）
溶媒として下記の組成とした。
・  γ−バレロラクトン                        ・・・  ２０．０重量部
・  ジエチレングリコールジエチルエーテル      ・・・  ６２．０重量部
・  テトラエチレングリコールモノブチルエーテル・・・  １０．０重量部
具体例６における溶媒組成に代えて、上記組成の溶媒を使用し、また、バインダー樹脂を、ローム＆ハース社製「パラロイドＢ−６０」（分子量６０，０００、Ｔｇ＝７５℃、メチルメタクリレート−ブチルメタクリレート共重合体）２．９重量部とイーストマンケミカル社製「ＣＡＢ３８１−０．１」」（分子量２０，０００、Ｔｇ＝１２３℃、繊維素系樹脂）０．１重量部とに代えて使用した以外は同様にしてインクジェット記録用油性インク組成物を調製した。粘度４．３ｍＰａ・ｓ（２０℃）。
（具体例１９）
溶媒として下記の組成とした。
・  γ−バレロラクトン                        ・・・  ２０．０重量部
・  ジエチレングリコールジエチルエーテル      ・・・  ６２．７重量部
・  テトラエチレングリコールモノブチルエーテル・・・  １０．０重量部
具体例６における溶媒組成に代えて、上記組成の溶媒を使用し、また、バインダー樹脂として、ローム＆ハース社製「パラロイドＢ−６６」（分子量７，０００、Ｔｇ＝５０℃、メチルメタクリレート−ブチルメタクリレート共重合体）２．３重量部を使用した以外は同様にしてインクジェット記録用油性インク組成物を調製した。粘度４．３ｍＰａ・ｓ（２０℃）。
（比較例５）
溶媒として下記の組成とした。
・  γ−ブチロラクトン                        ・・・  ２０．０重量部
・  ジエチレングリコールジエチルエーテル      ・・・    ５．０重量部
・  ジプロピレングリコールモノメチルエーテル  ・・・  ５５．０重量部
・  トリエチレングリコールモノメチルエーテル  ・・・  １２．０重量部
具体例６における溶媒組成に代えて、上記組成の溶媒を使用した以外は同様にしてインクジェット記録用油性インク組成物を調製した。粘度４．４ｍＰａ・ｓ（２０℃）。
（比較例６）
溶媒として下記の組成とした。
・  ジエチレングリコールジエチルエーテル      ・・・  ４８．０重量部
・  ジプロピレングリコールモノメチルエーテル  ・・・  ３３．０重量部
・  テトラエチレングリコールモノブチルエーテル・・・  １１．０重量部
具体例６における溶媒組成に代えて、上記組成の溶媒を使用した以外は同様にしてインクジェット記録用油性インク組成物を調製した。粘度３．９ｍＰａ・ｓ（２０℃）。
（比較例７）
溶媒として下記の組成とした。
・  γ−ブチロラクトン                        ・・・  ２０．０重量部
・  トリプロピレングリコールジメチルエーテル  ・・・  ４８．０重量部
・  ジプロピレングリコールモノメチルエーテル  ・・・  １３．０重量部
・  テトラエチレングリコールモノブチルエーテル・・・  １１．０重量部
具体例６における溶媒組成に代えて、上記組成の溶媒を使用した以外は同様にしてインクジェット記録用油性インク組成物を調製した。粘度４．４ｍＰａ・ｓ（２０℃）。
（比較例８）
溶媒として下記の組成とした。
・  γ−ブチロラクトン                        ・・・  ２０．０重量部
・  ジエチレングリコールジブチルエーテル      ・・・  ４８．０重量部
・  ジプロピレングリコールモノメチルエーテル  ・・・  １３．０重量部
・  トリエチレングリコールモノメチルエーテル  ・・・  １１．０重量部
具体例６における溶媒組成に代えて、上記組成の溶媒を使用した以外は同様にしてインクジェット記録用油性インク組成物を調製した。粘度４．０ｍＰａ・ｓ（２０℃）。
（具体例２０）
溶媒として下記の組成とした。
・  γ−ブチロラクトン                        ・・・  ２０．０重量部
・  ジエチレングリコールジエチルエーテル      ・・・  ６２．０重量部
・  テトラエチレングリコールモノブチルエーテル・・・  １０．０重量部
上記組成の溶媒の一部に色材としてＣ．Ｉ．ＰＩＧＭＥＮＴ  ＢＬＵＥ（１５：３）３．０重量部と分散剤（ポリエステル系高分子化合物、アビシア（株）製「ｓｏｌｓｐｅｒｓｅ３２０００」）２．０重量部とを添加し、ディゾルバーで３，０００ｒｐｍにて１時間攪拌した後、ジルコニアビーズ（２ｍｍ）を充填したビーズミルで予備分散した。得られる顔料粒子の平均粒径は５μｍ以下であった。
更に、ジルコニアビーズ（０．３ｍｍ）を充填したナノミルで本分散を行ない、顔料分散液を得た。この本分散により得られる顔料粒子の平均粒径は１３０ｎｍであった。
得られた顔料分散液を４，０００ｒｐｍで攪拌しながら、バインダー樹脂（ローム＆ハース社製「パラロイドＢ−９９Ｎ」）３．０重量部と上記で作製した混合溶媒の残部とを添加して本発明のインクジェット記録用油性インク組成物を調製した。粘度３．９ｍＰａ・ｓ（２０℃）。
（具体例２１）
溶媒として下記の組成とした。
・  γ−ブチロラクトン                        ・・・  ２０．０重量部
・  ジエチレングリコールジエチルエーテル      ・・・  ６０．０重量部
・  テトラエチレングリコールモノブチルエーテル・・・  １０．０重量部
具体例２０における溶媒組成に代えて、上記組成の溶媒を使用し、また、色材をＣ．Ｉ．ＰＩＧＭＥＮＴ  ＲＥＤ１２２に代えて３．０重量部、また、分散剤を分散剤（ポリエステル系高分子化合物、アビシア（株）製「ソルスパース３３５００」）に代えて４．０重量部使用した以外は同様にしてインクジェット記録用油性インク組成物を調製した。粘度４．２ｍＰａ・ｓ（２０℃）。
（具体例２２）
溶媒として下記の組成とした。
・  γ−ブチロラクトン                        ・・・  ２０．０重量部
・  ジエチレングリコールジエチルエーテル      ・・・  ６０．０重量部
・  テトラエチレングリコールモノブチルエーテル・・・  １０．０重量部
具体例２０における溶媒組成に代えて、上記組成の溶媒を使用し、また、色材をＣ．Ｉ．ＰＩＧＭＥＮＴ  ＹＥＬＬＯＷ１５０に代えて３．０重量部、また、分散剤を分散剤（ポリエステル系高分子化合物、アビシア（株）製「ソルスパース３３５００」）に代えて４．０重量部使用した以外は同様にしてインクジェット記録用油性インク組成物を調製した。粘度４．３ｍＰａ・ｓ（２０℃）。
具体例６〜具体例２２、比較例５〜比較例８で調製したインクをインクジェットプリンタ（ＭＪ−８０００Ｃ；セイコーエプソン社製）に装填し、ポリ塩化ビニルフィルム（ビューカル９００：リンテック社製）に印字した。
得られた具体例６〜具体例２２、比較例５〜比較例８の印字についての評価を、上記と同様に行った。その結果を表２、表３に示す。
【表２】
2004007626.tif 000004
【表３】
2004007626.tif 000005
表から、本発明の本発明のインクジェット記録用油性インク組成物は、評価項目の全てに満足できるものであった。なお、比較例５、６は印字品質、乾燥性がともに悪く、また、比較例５はインクの保存安定性にやや問題があった。また、比較例７は、印字品質、乾燥性がともに悪く、また、印刷安定性、インクの保存安定性ともにやや問題があった。また、比較例８は印刷安定性、インクの保存安定性が悪く、また、印字品質にやや問題があった。
【産業上の利用可能性】  本発明のインクジェット記録用油性インク組成物は、ポリ塩化ビニル基材への印字に適し、印字品質、印刷安定性、印字乾燥性、インクの保存安定性のいずれにも優れるものである。
【国際調査報告】
2004007626.tif 000006
2004007626.tif 000007